(57)【特許請求の範囲】
【請求項１】
電子線描画によりレジストパターンを形成する電子線描画用のマスクブランクであり、
該マスクブランクは、基板上に、転写パターン形成用薄膜と、前記転写パターン形成用薄
膜のエッチングに対して耐性を有する無機系材料からなるエッチングマスク膜とがこの順
に形成されたマスクブランクあって、
前記転写パターン形成用薄膜は、電子線描画しパターニングする際にチャージアップし
ない程度に導電性を有する材料とし、前記基板の主表面から、基板の側面又は面取り面ま
でに亘って形成され、
前記エッチングマスク膜は、前記基板の少なくとも側面に存在せず、前記転写パターン
形成用薄膜が露出するように形成されており、
前記マスクブランクは、多層反射膜上又は多層反射膜上に設けられたバッファ層上に、前記転写パターン形成用薄膜が形成された反射型マスクブランクである
ことを特徴とするマスクブランク。
【請求項２】
前記転写パターン形成用薄膜は、タンタル系材料又はクロム系材料からなる吸収体膜で
あることを特徴とする請求項１記載のマスクブランク。
【請求項３】
前記エッチングマスク膜のシート抵抗は、前記転写パターン形成用薄膜のシート抵抗よ
りも高いことを特徴とする請求項１又は２に記載のマスクブランク。
【請求項４】
電子線描画の際に、基板の側面又は面取り面で接地するように前記転写パターン形成用
薄膜を露出させることを特徴とする請求項１乃至３の何れかに記載のマスクブランク。
【請求項５】
前記エッチングマスク膜は、珪素膜、又は、珪素とクロム、タンタル、モリブデン、チ
タン、ハフニウム、タングステンの金属とを含む金属シリサイド膜、又は、前記珪素膜又
は金属シリサイド膜に、酸素、窒素、炭素の少なくとも一つを含む膜であることを特徴と
する請求項１乃至４の何れかに記載のマスクブランク。
【請求項６】
前記マスクブランクは、レジスト膜付きマスクブランクであることを特徴とする請求項
１乃至５の何れかに記載のマスクブランク。
【請求項７】
電子線描画によりレジストパターンを形成する電子線描画用のマスクブランクであって
、基板上に、転写パターン形成用薄膜と、前記転写パターン形成用薄膜のエッチングに対
して耐性を有する無機系材料からなるエッチングマスク膜とがこの順に形成されたマスク
ブランクの製造方法であって、
前記転写パターン形成用薄膜は、基板の主表面から基板の側面又は面取り面までに亘っ
て形成され、
前記エッチングマスク膜を成膜する際に、前記基板の少なくとも側面には成膜されず、
前記転写パターン形成用薄膜が露出するように遮蔽板にて遮蔽され、
前記マスクブランクは、多層反射膜上又は多層反射膜上に設けられたバッファ層上に、前記転写パターン形成用薄膜が形成された反射型マスクブランクである
ことを特徴とするマスクブランクの製造方法。
【請求項８】
前記転写パターン形成用薄膜は、タンタル系材料又はクロム系材料からなる吸収体膜で
あることを特徴とする請求項７記載のマスクブランクの製造方法。
【請求項９】
前記エッチングマスク膜の成膜範囲は、前記基板の少なくとも側面よりも内側であって
、転写用マスクとしたときにエッチングマスク膜を利用して前記転写パターン形成用薄膜
に形成されるアライメントマークの欠けを生じさせないようアライメントマークの外側ま
で成膜されることを特徴とする請求項７又は８に記載のマスクブランクの製造方法。
【請求項１０】
前記遮蔽板は、弾力性のある材料で形成され、前記基板に接触又は近接させて遮蔽する
ことを特徴とする請求項７乃至９の何れかに記載のマスクブランクの製造方法。
【請求項１１】
前記転写パターン形成用薄膜は、電子線描画しパターニングする際にチャージアップし
ない程度に導電性を有する材料とし、
前記エッチングマスク膜のシート抵抗は、前記転写パターン形成用薄膜のシート抵抗よ
りも高いことを特徴とする請求項７乃至１０の何れかに記載のマスクブランクの製造方法。
【請求項１２】
電子線描画の際に、前記転写パターン形成用薄膜が露出した基板の側面又は面取り面で
接地することを特徴とする請求項７乃至１１の何れかに記載のマスクブランクの製造方法。
【請求項１３】
請求項１乃至６記載のマスクブランクにおけるエッチングマスク膜の上に、電子線描画
用のレジスト層を形成する工程と、
前記電子線描画用のレジスト層に、電子線描画を施し、現像して、レジストパターンを
形成する工程と、
前記レジストパターンをマスクとして、前記エッチングマスク膜をエッチングして、レ
ジストパターンを前記エッチングマスク膜に転写して、エッチングマスク膜のパターンを
形成する工程と、
前記レジストパターン及び前記エッチングマスク膜のパターンをマスクとして、あるい
は、前記エッチングマスク膜のパターンをマスクとして、前記転写パターン形成用薄膜を
エッチングして、前記パターンを前記転写パターン形成用薄膜に転写して、転写パターン
形成用薄膜のパターンを形成する工程と、
を有することを特徴とする転写用マスクの製造方法。
【発明の詳細な説明】
【技術分野】
【０００１】
本発明は、半導体デバイスや表示デバイス（表示パネル）等の製造において使用される
マスクブランク及び転写用マスクの製造方法に関する。
【背景技術】
【０００２】
半導体デバイス等の微細化は、性能、機能の向上（高速動作や低消費電力化等）や低コ
スト化をもたらす利点があり、微細化はますます加速されている。この微細化を支えてい
るのがリソグラフィー技術であり、転写用マスクは、露光装置、レジスト材料とともにキ
ー技術となっている。
近年、位相シフト技術などの超解像技術（Resolution Enhancement Technology：RET）
を適用したフォトマスクが使用されている。位相シフトマスクは、位相シフターによる光
の干渉作用を利用して転写パターンの解像度を向上できるようにしたフォトマスクである
。
また、通常、半導体基板を微細加工する際のフォトリソグラフィーは縮小投影露光で行
われるため、転写用マスクに形成されるパターンサイズは、半導体基板上に形成されるパ
ターンサイズの４倍程度の大きさとされている。しかし、半導体デザインルールにおける
ＤＲＡＭハーフピッチ（ｈｐ）４５ｎｍ以降でのフォトリソグラフィーにおいては、マス
ク上の回路パターンのサイズは露光光の波長よりも小さくなってきているため、回路パタ
ーンをデザイン通りに転写パターンが形成された転写用マスクを使用して縮小投影露光す
ると、露光光の干渉などの影響で、転写パターン通りの形状を半導体基板上のレジスト膜
に転写することができなくなる。
そこで、超解像技術を使用したマスクとして、光近接効果補正（Optical Proximity Ef
fect Correction：ＯＰＣ）を行うことで、転写特性を劣化させる光近接効果の補正技術
を適用したＯＰＣマスク等が用いれられている（特許文献１）。例えば、ＯＰＣマスクに
は回路パターンの１／２以下サイズのＯＰＣパターン（例えば、１００ｎｍ未満の線幅の
アシストバーやハンマーヘッド等）を形成する必要がある。
【発明の開示】
【発明が解決しようとする課題】
【０００３】
半導体デザインルールにおけるＤＲＡＭハーフピッチ（ｈｐ）４５ｎｍ以降の微細パタ
ーンの形成には、開口数がＮＡ＞１の高ＮＡ（Hyper-NA）露光方法、例えば液浸露光を利
用する必要がある。
液浸露光は、ウエハと露光装置の最下レンズとの間を液体で満たすことで、屈折率が１
の空気の場合に比べて、液体の屈折率倍にＮＡを高められるため、解像度を向上できる露
光方法である。開口数（ＮＡ：Numerical Aperture）は、ＮＡ＝ｎ×ｓｉｎθで表される
。θは露光装置の最下レンズの最も外側に入る光線と光軸とがなす角度、ｎはウエハと露
光装置の最下レンズとの間の媒質の屈折率である。
しかし、開口数がＮＡ＞１の液浸露光方法を適用し、半導体デザインルールにおけるＤ
ＲＡＭハーフピッチ（ｈｐ）４５ｎｍ（以下ｈｐ４５ｎｍと記す）以降の微細なパターン
の形成を行おうとした場合、期待したＣＤ精度が得られない、という課題があることが判
明した。
【０００４】
その原因としては、以下で説明するマスクブランクスのチャージアップの影響がある。
マスクパターンの微細化に伴い、マスクの加工精度の要求も厳しくなっている。
特にｈｐ４５ｎｍ以降の場合においては、さらなるマスクパターンの微細化に伴い、マ
スクの加工精度の要求も厳しくなり、マスク加工は困難なものとなり得る。マスクの加工
精度を担う要因の１つとして、レジストの解像性が挙げられる。ｈｐ４５ｎｍ以降のマス
ク加工におけるレジストパターンの形成においては、パターンが微細化し、複雑化するこ
とから、高精度の描画が可能なＥＢで行われる。ＥＢ描画を用いたレジストパターンの形
成において、チャージアップの問題が挙げられる（特許文献１参照）。これは、レジスト
のＥＢ描画時、レジストの下地膜がチャージアップし、レジストの解像性に影響を及ぼす
。ＥＢ描画においては、チャージアップの防止として、ブランクスの表面抵抗を低くする
ことなどの工夫が必要である。
一般的なブランクスの層構造は基板／遮光膜／レジストとなっており、ＥＢ描画機のス
テージにセットされたブランクスからの接地は、通常、基板の側面又は面取り面でなされ
る（いずれの面で接地するかは描画装置のタイプによる）。基板端面（基板の側面及び面
取り面をいう、以下同様）の構造は、効率良く接地するために、基板側面までＣｒ膜を成
膜させ（図１参照）、かつ、基板の側面及び面取り面の近傍のレジストを除去した構造と
なっている（特許文献２）。
一方、エッチングマスク（ハードマスクともいう）膜付きブランクスの層構造は、例え
ば、基板／ハーフトーン膜／Ｃｒ膜／エッチングマスク膜／レジストの構造となっている
。基板の側面又は面取り面の近傍において、エッチングマスク膜がＣｒ膜を被覆すると、
エッチングマスク膜の表面抵抗（シート抵抗）はＣｒ膜の表面抵抗率よりも高いため、Ｅ
Ｂ描画時、エッチングマスク膜表面がチャージアップし、レジストの解像性への影響が増
し、微細なパターンニングの妨げとなる。このため、パターンの加工制御性が低下するこ
とから、ｈｐ４５ｎｍマスクなどの微細なパターンを有するマスクに使用するエッチング
マスク膜において、ＥＢ描画によるチャージアップを抑制するには、ＥＢ描画機のステー
ジにおいて、ブランクスから効率良く接地する対策が求められる。
ＥＢ描画機のステージにおいて、ブランクスから効率的に接地するためには、接地する
エリア（基板の側面又は面取り面）ヘエッチングマスク膜の成膜を行うことなく、つまり
、基板の端面部（側面又は面取り面）へ成膜させることなく、Ｃｒ膜の露出面積を増やす
ことである。
【０００５】
しかしながら、例えば、特許文献３の図２に記載の遮蔽板を用いた場合、基板端面（側
面又は面取り面）へ成膜させないようにするためには、被成膜物質の回り込みを避けるた
め、遮蔽板で主表面をある程度覆う必要があり、このためエッチングマスク膜の成膜範囲
が狭くなる。そして、主表面の周縁部にエッチングマスク膜が成膜されない範囲があるた
め、エッチングマスク膜のない部分では、パターンが形成できないという別の問題が生ず
る。詳しくは、図２に示すように、基板１の主表面の周縁部付近には、マスクをウエハー
露光機（ステッパー）に搭載する際に使用するアライメントマーク５があり、基板の主表
面の周縁部付近にエッチングマスク膜３が成膜されていないと、遮光膜２で形成されるア
ライメントマークに欠けを生じ、このアライメントマークパターンの欠けが著しい場合は
露光機にマスクが搭載できなくなる問題がある。このアライメントマークに欠けを生じさ
せないためには、エッチングマスク膜の成膜範囲をさらに広げる必要があるが、特許文献
３の図２に記載の遮蔽板を用いる場合であって、マスク上のアライメントマークの位置を
考慮してエッチングマスク膜の成膜範囲を広げようとした場合には、エッチングマスク膜
が基板端面付近などに成膜されてしまうという問題がある。
【特許文献１】特開平８−１３７０８９号公報
【特許文献２】特開２００６−１８４３５３号公報
【特許文献３】特開２００２−９０９７７号公報
【０００６】
本発明は、上記問題を鑑みてなされたものであり、その目的は、チャージアップを生じ
させないようエッチングマスク膜を基板端面へ成膜させることなく、かつ、アライメント
マークの欠けを生じさせないようエッチングマスク膜の成膜範囲を広げることができるマ
スクブランクの製造方法及びマスクブランクを提供することにある。
【課題を解決するための手段】
【０００７】
本発明は、以下の構成を有する。
（構成１）電子線描画によりレジストパターンを形成する電子線描画用のマスクブランク
であって、透明基板上に、遮光膜と、前記遮光膜のエッチングに対して耐性を有する無機
系材料からなるエッチングマスク膜がこの順に形成されたマスクブランクの製造方法であ
って、
前記エッチングマスク膜を成膜する際に、前記基板の少なくとも側面には成膜されない
ように遮蔽板にて遮蔽することを特徴とするマスクブランクの製造方法である。
【０００８】
上記構成１に係る発明によれば、エッチングマスク膜を成膜する際に、基板の少なくと
も側面には成膜されないように遮蔽板にて遮蔽することによって、基板の少なくとも側面
にエッチングマスク膜が存在しないマスクブランクが得られる。このマスクブランクでは
、基板の側面で遮光膜を露出することで、ＥＢ描画の際、基板の側面で接地を効率良く行
うことができ、ブランクスのチャージアップを防止することが可能となりレジストの解像
性への影響を小さくすることが可能となる。
【０００９】
（構成４）電子線描画によりレジストパターンを形成する電子線描画用のマスクブランク
であり、該マスクブランクは、透明基板上に、遮光膜と、前記遮光膜のエッチングに対し
て耐性を有する無機系材料からなるエッチングマスク膜がこの順に形成されたマスクブラ
ンクあって、
前記遮光膜は、電子線描画しパターニングする際にチャージアップしない程度に導電性
を有する材料とし、かつ前記基板の少なくとも側面に前記エッチングマスク膜が存在しな
いことを特徴とするマスクブランクである。
上記構成４に係るマスクブランクによれば、基板の少なくとも側面にエッチングマスク
膜が存在しないマスクブランクが得られ、このマスクブランクでは、基板の側面で遮光膜
を露出することで、ＥＢ描画の際、基板の側面で接地を効率良く行うことができ、ブラン
クスのチャージアップを防止することが可能となりレジストの解像性への影響を小さくす
ることが可能となる。
【００１０】
（構成２）前記エッチングマスク膜の成膜範囲は、前記基板の少なくとも側面よりも内側
であって、アライメントマークの欠けを生じさせないようアライメントマークの外側まで
成膜されることを特徴とするものである。
このように構成すれば、上記構成１又は４記載の作用効果に加え、エッチングマスク膜
を基板端面（基板の側面又は面取り面）へ成膜させることなく、エッチングマスク膜の成
膜範囲を広げることができる。このため、エッチングマスク膜のチャージアップを防止す
ることが可能となることに加え、成膜範囲を広げることができるためアライメントマーク
を確実に形成することができる。
【００１１】
本発明において、ＥＢ描画機のステージにおいてブランクスの接地を行う箇所が基板の
面取り面である場合にあっては、基板１の主表面の最も外側の辺Ｂと平行に一定距離内側
の線Ｂ’の位置、までエッチングマスク膜の成膜範囲を広げることが好ましい（図１参照
）。前記Ｂ−Ｂ’間の一定距離は２ｍｍ以内であることが、アライメントマークを確実に
形成するために好ましい。
本発明において、ＥＢ描画機のステージにおいてブランクスの接地を行う箇所が基板の
側面である場合にあっては、基板１の側面Ａと平行に一定距離内側の線Ａ’の位置、まで
エッチングマスク膜の成膜範囲を広げることができる（図１参照）。前記Ａ−Ａ’間の一
定距離は１ｍｍ以内であることが、アライメントマークを確実に形成するために好ましい
。
本発明においては、エッチングマスク膜の成膜範囲は、最も好ましくは、図１に示すよ
うに、基板１の主表面の最も外側の辺Ｂ（主表面の端Ｂ、主表面と面取り面との交線Ｂ）
まで広げることが好ましい。この態様によると、この態様より成膜範囲が狭い場合に比べ
、アライメントマークを更に確実に形成できるため好ましい。また、この態様によると、
基板の側面及び面取り面にエッチングマスク膜が成膜されていないので、基板の側面又は
面取り面のいずれかで接地を行うことができ、描画機の接地のタイプによらずいずれの描
画機についても適用できるマスクを提供できる。
【００１２】
（構成３）前記遮蔽板は、弾力性のある材料で形成され、前記基板に接触又は近接させて
遮蔽することを特徴とするものである。
このように構成すれば、エッチングマスク膜を基板端面（基板の側面又は面取り面）へ
成膜させることなく、エッチングマスク膜の成膜範囲を広げることができる。
本発明において、  弾力性のある材料としては、ゴム材料の他、フッ素系樹脂（例えば
テフロン（登録商標））などが好適に使用できる。
本発明において、遮蔽板の形態としては、例えば、主表面の面積と同じ開口を有するゴ
ム材料からなるシート（板状体）を、基板に押し当てて接触又は密着させて遮蔽する。遮
蔽板の開口は拡大・縮小や変形が可能である。また、基板に遮蔽板を僅かな間隙で近接さ
せて遮蔽することが可能である。
本発明において、遮蔽板は、例えば、基板の外周に亘って、基板の側面及び面取り面、
と接触又は僅かな間隙で近接し、これらの部分を遮蔽すると共に、主表面はその端Ｂまで
遮蔽しない構造とすることができる（図３参照）。
【００１３】
（構成５）上述した本発明に係るマスクブランクにおけるエッチングマスク膜の上に、電
子線描画用のレジスト層を形成する工程と、
前記電子線描画用のレジスト層に、電子線描画を施し、現像して、レジストパターンを
形成する工程と、
前記レジストパターンをマスクとして、前記エッチングマスク膜をエッチングして、レ
ジストパターンを前記エッチングマスク膜に転写して、エッチングマスク膜のパターンを
形成する工程と、
前記レジストパターン及び前記エッチングマスク膜のパターンをマスクとして、あるい
は、前記エッチングマスク膜のパターンをマスクとして、前記遮光膜をエッチングして、
前記パターンを前記遮光膜に転写して、遮光膜のパターンを形成する工程と、
を有することを特徴とする転写用マスクの製造方法である。
上記構成５に係る発明によれば、基板の側面や面取り面にエッチングマスク膜が存在し
ないマスクブランク、即ち、基板の側面や面取り面で遮光膜が露出したマスクブランクを
用いているので、ＥＢ描画の際、基板の側面や面取り面で接地を効率良く行うことができ
、ブランクスのチャージアップを防止することが可能となりレジストの解像性への影響を
小さくすることが可能となる。
【発明の効果】
【００１４】
本発明によれば、エッチングマスク膜が前記基板の側面又は面取り面に成膜されないよ
うに遮蔽することにより、遮光膜を露出することで、ＥＢ描画の際、接地を効率良く行う
ことができ、ブランクスのチャージアップを防止することが可能となりレジストの解像性
への影響を小さくすることが可能となる。これに加え、エッチングマスク膜を基板端面へ
成膜させることなく、エッチングマスク膜の成膜範囲を広げることができる。このため、
エッチングマスク膜のチャージアップを防止することが可能となることに加え、成膜範囲
を広げることができるためアライメントマークを確実に形成することができる。
【発明を実施するための最良の形態】
【００１５】
以下、本発明に係る実施形態を、図面を参照しながら説明する。
図１は、本発明の第１の実施形態に係るマスクブランクの一例を示す。本例において、
マスクブランクは、バイナリ用のマスクブランクであり、透明基板１、遮光性膜２、エッ
チングマスク膜３、レジスト膜４をこの順で備える。
【００１６】
遮光性膜２としては、金属を含む金属膜を用いることができる。金属を含む金属膜とし
ては、クロム、タンタル、モリブデン、チタン、ハフニウム、タングステンや、これらの
元素を含む合金、又は上記元素や上記合金を含む材料（例えば、上記元素や上記合金を含
む材料に加え、酸素、窒素、珪素、炭素の少なくとも一つを含む膜）からなる膜が挙げら
れる。
遮光性膜２としては、例えば、クロム単体や、クロムに酸素、窒素、炭素、水素からな
る元素を少なくとも１種を含むもの（Ｃｒを含む材料）、などの材料を用いることができ
る。遮光性膜の膜構造としては、上記膜材料からなる単層、複数層構造とすることができ
る。また、異なる組成においては、段階的に形成した複数層構造や、連続的に組成が変化
した膜構造とすることができる。
具体的な遮光性膜２は、窒化クロム膜（ＣｒＮ膜）及び炭化窒化クロム膜（ＣｒＣＮ膜
）からなる遮光層と、クロムに酸素及び窒素が含有されている膜（ＣｒＯＮ膜）からなる
反射防止層との積層膜である。窒化クロム膜は、窒化クロム（ＣｒＮ）を主成分とする層
であり、例えば１０〜２０ｎｍの膜厚を有する。炭化窒化クロム膜は、炭化窒化クロム（
ＣｒＣＮ）を主成分とする層であり、例えば２５〜６０ｎｍの膜厚を有する。クロムに酸
素及び窒素が含有されている膜（ＣｒＯＮ膜）は、例えば１５〜３０ｎｍの膜厚を有する
。
【００１７】
本発明において、遮光性膜２としては、電子線描画しパターニングする際にチャージア
ップしない程度に導電性を有する材料が好ましい。
本発明において、遮光性膜２は、図１に示すように、基板の主表面から、基板の側面、
又は、基板の面取り面までに亘って、形成する。
【００１８】
エッチングマスク膜３としては、例えば、珪素を含む珪素含有膜を用いることができる
。珪素含有膜としては、珪素膜や、珪素とクロム、タンタル、モリブデン、チタン、ハフ
ニウム、タングステンの金属を含む金属シリサイド膜、さらに、珪素膜や金属シリサイド
膜に、酸素、窒素、炭素の少なくとも一つを含む膜が挙げられる。エッチングマスク膜３
としては、例えば、遷移金属シリサイド酸化物、遷移金属シリサイド窒化物、遷移金属シ
リサイド酸窒化物、遷移金属シリサイド酸化炭化物、遷移金属シリサイド窒化炭化物又は
遷移金属シリサイド酸窒化炭化物を主成分とする膜を用いることができる。エッチングマ
スク膜３としては、例えば、モリブデン系（ＭｏＳｉＯＮ、ＭｏＳｉＮ、ＭｏＳｉＯ等）
、タングステン系（ＷＳｉＯＮ、ＷＳｉＮ、ＷＳｉＯ等）、シリコン系（ＳｉＮ、ＳｉＯ
Ｎ等）、クロム系（ＣｒＯ、ＣｒＦ等）、などの膜を用いることができる。例えば、エッ
チングマスク膜３は、ＭｏＳｉＮ、ＳｉＯＮであることが好ましい。
【００１９】
本発明においては、エッチングマスク膜３の成膜範囲は、最も好ましくは、図１に示す
ように、基板１の主表面の最も外側の辺Ｂ（主表面の端Ｂ、主表面と面取り面との交線Ｂ
）まで広げることが好ましい。
【００２０】
本発明において、マスクブランクには、フォトマスクブランク、位相シフトマスクブラ
ンク、反射型マスクブランク、インプリント用転写プレート基板も含まれる。また、マス
クブランクには、レジスト膜付きマスクブランク、レジスト膜形成前のマスクブランクが
含まれる。位相シフトマスクブランクには、ハーフトーン膜上にクロム系材料等の遮光性
膜が形成される場合を含む。また、反射型マスクブランクの場合は、多層反射膜上、又は
多層反射膜上に設けられたバッファ層上に、転写パターンとなるタンタル系材料やクロム
系材料の吸収体膜が形成される構成、インプリント用転写プレートの場合には、転写プレ
ートとなる基材上にクロム系材料等の転写パターン形成用薄膜が形成される構成を含む。
本発明において、マスクブランクには、透明基板上に、転写パターン形成用薄膜と、前記
転写パターン形成用薄膜のエッチングに対して耐性を有する無機系材料からなるエッチン
グマスク膜がこの順に形成されたマスクブランクが含まれる。この場合、前記転写パター
ン形成用薄膜は、電子線描画しパターニングする際にチャージアップしない程度に導電性
を有する材料とする。また、上記で説明した内容は、「遮光膜」を「転写パターン形成用
薄膜」に置き換えて適用できる。
本発明において、マスクには、フォトマスク、位相シフトマスク、反射型マスク、イン
プリント用転写プレートが含まれる。マスクにはレチクルが含まれる。位相シフトマスク
には、位相シフタが基板の彫り込みによって形成される場合を含む。
【００２１】
本発明において、基板としては、合成石英基板、ソーダライムガラス基板、無アルカリ
ガラス基板、低熱膨張ガラス基板などが挙げられる。
【００２２】
本発明において、クロム系薄膜のドライエッチングには、塩素系ガス、又は、塩素系ガ
スと酸素ガスとを含む混合ガスからなるドライエッチングガスを用いることが好ましい。
この理由は、クロムと酸素、窒素等の元素とを含む材料からなるクロム系薄膜に対しては
、上記のドライエッチングガスを用いてドライエッチングを行うことにより、ドライエッ
チング速度を高めることができ、ドライエッチング時間の短縮化を図ることができ、断面
形状の良好な遮光性膜パターンを形成することができるからである。ドライエッチングガ
スに用いる塩素系ガスとしては、例えば、Ｃｌ２、ＳｉＣｌ４、ＨＣｌ、ＣＣｌ４、ＣＨ
Ｃｌ３等が挙げられる。
【００２３】
本発明において、珪素を含む珪素含有膜や、金属シリサイド系薄膜、のドライエッチン
グには、例えば、ＳＦ６、ＣＦ４、Ｃ２Ｆ６、ＣＨＦ３等の弗素系ガス、これらとＨｅ、
Ｈ２、Ｎ２、Ａｒ、Ｃ２Ｈ４、Ｏ２等の混合ガス、或いはＣｌ２、ＣＨ２Ｃｌ２等の塩素
系のガス又は、これらとＨｅ、Ｈ２、Ｎ２、Ａｒ、Ｃ２Ｈ４等の混合ガスを用いることが
できる。
【００２４】
本発明において、位相シフト膜としては、例えば、珪素を含む珪素含有膜を用いること
ができる。珪素含有膜としては、珪素膜や、珪素とクロム、タンタル、モリブデン、チタ
ン、ハフニウム、タングステンの金属を含む金属シリサイド膜、さらに、珪素膜や金属シ
リサイド膜に、酸素、窒素、炭素の少なくとも一つを含む膜が挙げられる。位相シフト膜
としては、例えば、遷移金属シリサイド酸化物、遷移金属シリサイド窒化物、遷移金属シ
リサイド酸窒化物、遷移金属シリサイド酸化炭化物、遷移金属シリサイド窒化炭化物又は
遷移金属シリサイド酸窒化炭化物を主成分とする膜を用いることができる。位相シフト膜
５としては、例えば、モリブデン系（ＭｏＳｉＯＮ、ＭｏＳｉＮ、ＭｏＳｉＯ等）、タン
グステン系（ＷＳｉＯＮ、ＷＳｉＮ、ＷＳｉＯ等）、シリコン系（ＳｉＮ、ＳｉＯＮ等）
、クロム系（ＣｒＯ、ＣｒＦ等）、などのハーフトーン膜を用いることができる。
位相シフト膜としては、例えば、主に露光光の位相を制御する位相調整層と、主に露光
光の透過率を制御する機能を有すると透過率調整層との２層からなるハーフトーン膜を用
いることができる
【００２５】
以下、本発明の実施例及び比較例を示す。
（実施例１及び比較例１、２）
（マスクブランクの作製）
図２を参照して、本発明の第１実施例によるフォトマスクの製造方法について説明する
。
まず、石英からなる基板を鏡面研磨し所定の洗浄を施すことにより、６インチ×６イン
チ×０．２５インチの透光性基板１を得た。
次いで、透光性基板１の上に、同一のチャンバ内に複数のクロム（Ｃｒ）ターゲットが
配置されたインラインスパッタ装置を用いて、ＣｒＮ膜、ＣｒＣ膜、及びＣｒＯＮ膜から
なる遮光性クロム膜２を成膜した。具体的には、まず、アルゴン（Ａｒ）と窒素（Ｎ２）
の混合ガス雰囲気（Ａｒ：Ｎ２＝７２：２８［体積％］、圧力０．３［Ｐａ］）中で、反
応性スパッタリングを行うことにより、膜厚１５［ｎｍ］のＣｒＮ膜を成膜した。続けて
、アルゴン（Ａｒ）とメタン（ＣＨ４）の混合ガス雰囲気（Ａｒ：ＣＨ４＝９６．５：３
．５［体積％］、圧力０．３［Ｐａ］）中で、反応性スパッタリングを行うことにより、
ＣｒＮ膜の上に、膜厚２０［ｎｍ］のＣｒＣ膜を成膜した。続けて、アルゴン（Ａｒ）と
一酸化窒素（ＮＯ）の混合ガス雰囲気（Ａｒ：ＮＯ＝８７．５：１２．５［体積％］、圧
力０．３［Ｐａ］）中で、反応性スパッタリングを行うことにより、ＣｒＣ膜の上に、膜
厚が２０［ｎｍ］のＣｒＯＮ膜を成膜した。以上のＣｒＮ膜、ＣｒＣ膜、及びＣｒＯＮ膜
は、インラインスパッタ装置を用いて連続的に成膜されたものであり、これらＣｒＮ、Ｃ
ｒＣ、及びＣｒＯＮを含んでなる遮光性クロム膜２は、その厚み方向に向かって当該成分
が連続的に変化して構成されている。
次いで、遮光性クロム膜２の上に、モリブデン（Ｍｏ）とシリコン（Ｓｉ）の混合ター
ゲット（Ｍｏ：Ｓｉ＝１：９［原子％］）を用いて、アルゴン（Ａｒ）と窒素（Ｎ２）の
混合ガス雰囲気（Ａｒ：Ｎ２＝１０：９０［体積％］、圧力０．３［Ｐａ］）中で、反応
性スパッタリングを行うことにより、膜厚が２０［ｎｍ］のＭｏＳｉＮ系の無機系エッチ
ングマスク用膜３を成膜した。
この際、実施例１においては、主表面の面積と同じ開口を有するシリコンゴム材料から
なるシート（板状体）を、基板に押し当てて密着させて、基板の側面及び面取り面を遮蔽
して、エッチングマスク用膜３を成膜した。これにより、エッチングマスク膜３の成膜範
囲は、図１に示すように、基板１の主表面の最も外側の辺Ｂまで広げることができた。
また、比較例においては、特許文献３の図２に記載の遮蔽板を用いて、エッチングマス
ク用膜３を成膜した。しかし、マスク上のアライメントマークの位置を考慮してエッチン
グマスク膜の成膜範囲を広げようとした場合には、エッチングマスク膜が基板の側面又は
面取り面に成膜されてしまった（比較例１）。また、エッチングマスク膜が基板の側面又
は面取り面に成膜されないようにした場合には、エッチングマスク膜の成膜範囲は狭く（
例えばＢ’より内側）なってしまった（比較例２）。
次いで、無機系エッチングマスク用膜３の上に、電子線描画（露光）用化学増幅型ポジ
レジスト４（ＦＥＰ１７１：富士フィルムエレクトロニクスマテリアルズ社製）をスピン
コート法により膜厚が２００［ｎｍ］となるように塗布した（図２（ｄ）参照）。
以上により、透光性基板１上に、Ｃｒ系材料からなる遮光性クロム膜２と、ＭｏＳｉＮ
系材料からなる無機系エッチングマスク用膜３と、レジスト４が順次形成されたマスクブ
ランクを準備した。
尚、遮光性クロム膜２を形成した段階における試料についてシート抵抗を測定したとこ
ろ、１２０Ω／□であった。
また、エッチングマスク用膜３まで形成した段階における試料についてシート抵抗を測
定したところ、１７０Ω／□であった。
【００２６】
（マスクの作製）
次いで、レジスト４に対し、日本電子社製のＪＢＸ９０００によって電子線描画し、現
像して、レジストパターンを形成した。この際、実施例１及び比較例１、２においては、
ＥＢ描画機のステージにおいて、ブランクスの側面又は面取り面から接地した。
次いで、レジストパターンをマスクにして、無機系エッチングマスク用膜３を、ＳＦ６
とＨｅの混合ガスを用い、圧力：５［ｍｍＴｏｒｒ］の条件にてイオン性主体のドライエ
ッチングを行い、無機系エッチングマスクパターンを形成した。
次いで、レジストパターンを除去した後、無機系エッチングマスクパターンのみをマス
クにして、遮光性クロム膜２を、Ｃｌ２とＯ２の混合ガスを用い、圧力：３ｍｍＴｏｒｒ
の条件にて、イオン性を限りなく高めた（＝イオンとラジカルがほぼ同等となる程度まで
イオン性を高めた）ラジカル主体のドライエッチングを行い、遮光性クロムパターンを形
成した。
次いで、無機系エッチングマスクパターンを剥離し、所定の洗浄を施してフォトマスク
１０を得た。
【００２７】
（評価）
上記で得られたマスクを評価した。
その結果、実施例１に係るマスクでは、マスクの作製工程で、チャージアップは見られ
ず、チャージアップが原因と考えられるＣＤ精度の低下は認められなかった。これにより
、ｈｐ４５ｎｍマスクに見られる微細なパターンを高精度に加工することが可能となるこ
とを確認した。また、アライメントマーク（図２参照）は欠けることなく、アライメント
マークを確実に形成することができた。
比較例１に係るマスクでは、マスクの作製工程で、チャージアップが認められ、チャー
ジアップが原因と考えられるＣＤ精度の低下は認められた。
比較例２に係るマスクでは、アライメントマーク（図２参照）の欠けがあり、アライメ
ントに支障をきたした。
【００２８】
（実施例２）
実施例１おいて無機系エッチングマスク用膜３としてＭｏＳｉＮの替わりにＳｉＯＮを
成膜したこと以外は実施例１と同様とした。
同様の評価の結果は、実施例１と同様であった。
【００２９】
以上、本発明を実施形態を用いて説明したが、本発明の技術的範囲は、上記実施形態に
記載の範囲には限定されない。上記実施形態に、多様な変更又は改良を加えることが可能
であることは、当業者に明らかである。その様な変更又は改良を加えた形態も本発明の技
術的範囲に含まれ得ることが、特許請求の範囲の記載から明らかである。
【図面の簡単な説明】
【００３０】
【図１】本発明に係るマスクブランクの一例を示す部分断面である。
【図２】アライメントマークの欠けの問題を説明するための部分平面図である。
【図３】本発明に係る遮蔽板に一態様を説明するための部分断面である。
【符号の説明】
【００３１】
１    基板
２    遮光性膜
３    エッチングマスク膜
４    レジスト膜
５    アライメントマーク
【図１】
0005459880.tif 000002
【図２】
0005459880.tif 000003
【図３】
0005459880.tif 000004